【事件の表示】
　特願２０１１−　　５８２１「改良された機械的性質を有するポリカーボネート成形用組成物」拒絶査定不服審判事件〔平成２３年　５月１２日出願公開、特開２０１１−　９４１５３〕について、次のとおり審決する。
【結　論】
　本件審判の請求は、成り立たない。
【理　由】
第１．手続の経緯
　本願は、平成１１年（１９９９年）１１月２５日（パリ条約による優先権主張　１９９８年１２月８日　ドイツ連邦共和国（ＤＥ））を国際出願日とする特願２０００−５８６８３０号の一部を、平成２３年１月１４日に新たな特許出願としたものであって、平成２３年２月１日に手続補正書が提出され、同年３月３１日付けで拒絶理由が通知され、同年１０月４日に意見書とともに手続補正書が提出されたが、平成２４年５月９日付けで拒絶査定がなされた。これに対し、平成２４年９月１４日に拒絶査定不服審判が請求されると同時に手続補正書が提出され、同年１０月５日付けで前置報告がなされ、それに基いて当審で平成２５年４月４日付けで審尋がなされ、これに対し回答がなされなかったものである。
　
第２．本願発明について
　本願の請求項１〜６に係る発明は、平成２４年９月１４日提出の手続補正書によって補正された特許請求の範囲及び明細書の記載からみて、その特許請求の範囲の請求項１〜６に記載された事項により特定されるとおりのものであると認められ、そのうち、請求項１に係る発明（以下、「本願発明」という。）は、以下のとおりのものである。
　
「Ａ．芳香族ポリカーボネート４０〜９８質量部、
　Ｂ．ビニルコポリマー１〜４０質量部、
　Ｃ．グラフトポリマー０．５〜６０質量部、
　Ｄ．亜鉛化合物として、平均粒子直径が１ｎｍ〜２０μｍのホウ酸亜鉛０．１〜３０質量部、および
　Ｅ．滑剤、離型剤、核剤、帯電防止剤、安定剤、着色剤、顔料、難燃剤およびフッ素化ポリオレフィンからなる群から選択される少なくとも１つの任意の常套の添加剤
のみからなる熱可塑性成形用組成物であって、
　　該グラフトポリマーが、
　　　スチレン、α−メチルスチレン、ハロゲンまたはアルキルにより核置換されたスチレン、Ｃ１−Ｃ８アルキルメタクリレート、Ｃ１−Ｃ８アルキルアクリレート、あるいはこれらの化合物の混合物５０〜９５質量部と、
　　　アクリロニトリル、メタクリロニトリル、Ｃ１−Ｃ８アルキルメタクリレート、Ｃ１−Ｃ８アルキルアクリレート、無水マレイン酸、Ｃ１−Ｃ４アルキルまたはフェニルによりＮ−置換されたマレイミド、あるいはこれらの化合物の混合物５〜５０質量部との混合物５〜９５質量部と、
　　　−１０℃未満のガラス転移温度を有するゴム５〜９５質量部との共重合によって調製される、
熱可塑性成形用組成物。」
　
第３．原査定における拒絶の理由の概要
　原査定の拒絶の理由とされた、平成２３年３月３１日付け拒絶理由通知書に記載された理由のうち、理由１は、この出願の請求項１〜５に係る発明は、その出願前に日本国内又は外国において、頒布された刊行物に記載された発明であるから、特許法第２９条第１項第３号に該当し、特許を受けることができないというものであり、刊行物の一つとして、以下の引用文献１が提示されている。
　１．特開平０８−２０８９７２号公報
　
第４．当審の判断
１．刊行物
引用文献：特開平８−２０８９７２号公報
（平成２３年３月３１日付け拒絶理由通知書における引用文献１に同じ。）
　
２．引用文献の記載事項
ア．　「（Ａ）芳香族ポリカ−ボネ−ト５０〜９８重量％、（Ｂ）芳香族ビニル系単量体４０〜９０重量％とシアン化ビニル系単量体１０〜６０重量％とを含有する単量体混合物７０〜２０重量部を、ゴム質重合体３０〜８０重量部にグラフト共重合してなるグラフト共重合体５０〜２重量％、および（Ｃ）芳香族ビニル系単量体４０〜９０重量％とシアン化ビニル系単量体１０〜６０重量％とを含有する単量体混合物を共重合してなるビニル系共重合体０〜４８重量％からなる樹脂組成物（イ）１００重量部に対し、（Ｄ）フッ素系樹脂０．０１〜５重量部、（Ｅ）硼酸金属塩１〜３０重量部および（Ｆ）下記一般式（Ｉ）のリン酸エステル化合物１〜４０重量部を配合してなる熱可塑性樹脂組成物。
【化１】
（式中、Ｘはアリーレン基。Ｒ１、Ｒ２、Ｒ３、Ｒ４は置換または非置換のフェニル基。）」（特許請求の範囲　請求項１）
　
イ．　「本発明で用いられる（Ｅ）硼酸金属塩とは、四硼酸亜鉛、メタ硼酸亜鉛、塩基性硼酸亜鉛などの硼酸亜鉛類、オルト硼酸バリウム、メタ硼酸バリウム、二硼酸バリウム、四硼酸バリウムなどの硼酸バリウム類、硼酸鉛、硼酸マグネシウムなどが挙げられる。また、これらを有機化合物や無機化合物で表面処理したものも含まれる。
・・・
　（Ｅ）硼酸金属塩の粒径は特に制限がないが、難燃効率を効果的に発揮させるうえで平均粒径１０μ以下のものが好ましく用いられる。」（【００３５】〜【００３７】）
　
ウ．　「本発明における（Ｆ）リン酸エステル化合物の配合量は（Ａ）芳香族ポリカ−ボネ−トと（Ｂ）グラフト共重合体および（Ｃ）ビニル系共重合体からなる樹脂組成物（イ）１００重量部に対し、１〜４０重量部、好ましくは４〜３０重量部である。（Ｅ）リン酸エステル化合物の配合量が１重量部未満では難燃性が悪くなり、４０重量部を越える場合は熱可塑性樹脂組成物の耐衝撃性、耐熱性が悪くなり好ましくない。」（【００４７】）
　
エ．　「本発明の熱可塑性樹脂組成物は溶融成形されて、樹脂成形品となり用いられる。
　この樹脂成形品は、その難燃性をはじめとする特徴からＯＡ機器、家電機器などのハウジングおよびそれらの部品類に有用である。」（【００５０】〜【００５１】）
　
オ．　「【実施例】本発明をさらに具体的に説明するために、以下、実施例および比較例を挙げて説明する。なお、実施例中の部数および％はそれぞれ重量部および重量％を示す。
　参考例１　（Ａ）芳香族ポリカ−ボネ−ト
芳香族ポリカ−ボネ−トであるユ−ピロイＳ２０００（三菱瓦斯化学（株）製）を使用した。テトラヒドロフラン溶媒で３０℃測定の極限粘度が０．４８ｄｌ／ｇであった。
　参考例２　（（Ｂ）グラフト共重合体の調製）
以下にグラフト共重合体の調製方法を示す。なおグラフト率は次の方法で求めたものである。グラフト共重合体の所定量（ｍ）にアセトンを加え４時間還流した。この溶液を８０００ｒｐｍ（１０，０００Ｇ）３０分遠心分離後、不溶分を濾過した。この不溶分を７０℃で５時間減圧乾燥し、重量（ｎ）を測定した。
・・・
　＜Ｂ−１＞ポリブタジエンラテックス（平均ゴム粒子径０．３２μ、ゲル含率８８％）６０部（固形分換算）の存在下でスチレン７３％、アクリロニトリル２７％からなる単量体混合物４０部を乳化重合した。得られたグラフト共重合体を硫酸で凝固し、苛性ソーダで中和、洗浄、ろ過、乾燥して、パウダー状のグラフト共重合体（Ｂ−１）を調製した。
・・・
　＜Ｂ−２＞ポリブタジエンラテックス（平均ゴム粒子径０．２１μ、ゲル含率８０％）４５部（固形分換算）の存在下でスチレン７９％、アクリロニトリル２１％からなる単量体混合物５５部を乳化重合した。得られたグラフト共重合体は硫酸で凝固し、苛性ソーダで中和、洗浄、ろ過、乾燥してパウダー状のグラフト共重合体（Ｂ−２）を調製した。
・・・
　参考例３　（Ｃ）ビニル系共重合体の調製
　＜Ｃ−１＞スチレン７２％、アクリロニトリル２８％の単量体混合物を懸濁重合して共重合体（Ｃ−１）を調製した。得られた共重合体はＮ，Ｎ−ジメチルホルムアミド可溶分の極限粘度が０．６５ｄｌ／ｇであった。
　＜Ｃ−２＞スチレン５０％、Ｎ−フェニルマレイミド３０％、アクリロニトリル２０％、の単量体混合物を乳化重合して共重合体（Ｃ−２）を調製した。得られた共重合体はＮ，Ｎ−ジメチルホルムアミド可溶分の極限粘度が０．５６ｄｌ／ｇであった。
　参考例４　（Ｄ）フッ素系樹脂
　ポリテトラフルオロエチレンであるポリフロンＦ１０４（ダイキン工業（株）製）（ＡＳＴＭ　Ｄ１４５７で測定の粒子径（二次）が０．５ｍｍ、融点３４０℃）を使用した。
　参考例５　（Ｅ）硼酸金属塩
　硼酸亜鉛であるＺＩＮＣ　ＢＯＲＡＴＥ２３３５（Ｕ．Ｓ．ＢＯＲＡＸ社製）を使用した。
　参考例６　（Ｆ）リン酸エステル
　＜Ｆ−１＞１，４−フェニレン−テトラキス（２，６−ジメチルフェニル）リン酸エステルであるＰＸ２０１（大八化学工業（株）製）を使用した。
　＜Ｆ−２＞１，３−フェニレン−テトラキス（２，６−ジメチルフェニル）リン酸エステルであるＰＸ２００（大八化学工業（株）製）を使用した。
　＜Ｆ−３＞４，４’−ビフェニレン−テトラキス（２，６−ジメチルフェニル）リン酸エステルであるＰＸ２０２（大八化学工業（株）製）を使用した。
　＜Ｆ−４＞トリフェニルホスフェ−トであるＴＰＰ（大八化学工業（株）製）を使用した。（比較例に使用）
　実施例１〜９
　参考例で示した（Ａ）芳香族ポリカ−ボネ−ト、（Ｂ）グラフト共重合体、（Ｃ）ビニル系共重合体、（Ｄ）フッ素系樹脂、（Ｅ）硼酸金属塩および（Ｆ）リン酸エステルを表１に示した配合比で混合し、ベント付３０mmφ２軸押出機で樹脂温度２４０℃で溶融混練、押出しを行うことによって、ペレット状のポリマを製造した。次いで射出成形機により、シリンダー温度２６０℃、金型温度６０℃で試験片を成形し、次の条件で物性を測定した。
１／４″アイゾット衝撃強さ：ＡＳＴＭ　Ｄ２５６−５６Ａ
１／８″アイゾット衝撃強さ：ＡＳＴＭ　Ｄ２５６−５６Ａ
耐熱性：ＡＳＴＭ　Ｄ６４８　（試験厚：１／４”、１８．５６ｋｇ／ｃｍ２荷重）
難燃性：ＵＬ９４規格に従い、垂直型燃焼テストを１／１６″×１／２″×５″の燃焼試験片で行った。得られた試験片の測定結果を表２に示した。
【表１】
【表２】
」（【００５２】〜【００６４】）
　
３．引用文献に記載された発明
　摘示ア．に記載の熱可塑性樹脂組成物の実施例１（摘示オ．）に関する記載からみて、引用文献には、
「（Ａ）芳香族ポリカ−ボネ−ト　７５重量部
　（Ｂ）ポリブタジエンラテックス６０部（固形分換算）の存在下でスチレン７３％、アクリロニトリル２７％からなる単量体混合物４０部を乳化重合して得たグラフト共重合体（Ｂ−１）　１５重量部、
　（Ｃ）スチレン７２％、アクリロニトリル２８％の単量体混合物を懸濁重合して得たビニル系共重合体（Ｃ−１）　１０重量部、
　（Ｄ）ポリテトラフルオロエチレン　０．２重量部、
　（Ｅ）硼酸亜鉛であるＺＩＮＣ　ＢＯＲＡＴＥ２３３５（Ｕ．Ｓ．ＢＯＲＡＸ社製）　１０重量部、
　（Ｆ）リン酸エステル　１６重量部
からなる熱可塑性樹脂組成物」
なる発明（以下、「引用発明」という。）が記載されている。
　
４．本願発明と引用発明との対比
　本願発明と引用発明とを対比する。
　引用発明の「（Ａ）芳香族ポリカ−ボネ−ト」（以下「（Ａ）成分」ともいう。）は、本願発明の「Ａ．芳香族ポリカーボネート」に相当している。
　引用発明の「（Ｃ）スチレン７２％、アクリロニトリル２８％の単量体混合物を懸濁重合して得たビニル系共重合体」（以下「（Ｃ）成分」ともいう。）は、本願発明の「Ｂ．ビニルコポリマー」に相当している。
　引用発明の「（Ｂ）ポリブタジエンラテックス６０部（固形分換算）の存在下でスチレン７３％、アクリロニトリル２７％からなる単量体混合物４０部を乳化重合して得たグラフト共重合体（Ｂ−１）」（以下、「（Ｂ）成分」ともいう。）について、（Ｂ）成分における「スチレン」、「アクリロニトリル」、「ポリブタジエンラテックス」は、それぞれ、本願発明の「スチレン、α−メチルスチレン、ハロゲンまたはアルキルにより核置換されたスチレン、Ｃ１−Ｃ８アルキルメタクリレート、Ｃ１−Ｃ８アルキルアクリレート、あるいはこれらの化合物の混合物」、「アクリロニトリル、メタクリロニトリル、Ｃ１−Ｃ８アルキルメタクリレート、Ｃ１−Ｃ８アルキルアクリレート、無水マレイン酸、Ｃ１−Ｃ４アルキルまたはフェニルによりＮ−置換されたマレイミド、あるいはこれらの化合物の混合物５〜５０質量部との混合物」、「−１０℃未満のガラス転移温度を有するゴム」に相当し、スチレンとアクリロニトリルとの重量比、スチレンとアクリルニトリルとの混合物とポリブタジエンラテックスとの重量比は、それぞれ、本願発明で特定する質量部の条件を満たしているから、引用発明における「（Ｂ）成分」は本願発明の「スチレン、α−メチルスチレン、ハロゲンまたはアルキルにより核置換されたスチレン、Ｃ１−Ｃ８アルキルメタクリレート、Ｃ１−Ｃ８アルキルアクリレート、あるいはこれらの化合物の混合物５０〜９５質量部と、
アクリロニトリル、メタクリロニトリル、Ｃ１−Ｃ８アルキルメタクリレート、Ｃ１−Ｃ８アルキルアクリレート、無水マレイン酸、Ｃ１−Ｃ４アルキルまたはフェニルによりＮ−置換されたマレイミド、あるいはこれらの化合物の混合物５〜５０質量部との混合物５〜９５質量部と、
−１０℃未満のガラス転移温度を有するゴム５〜９５質量部との共重合によって調製される」「Ｃ．グラフトポリマー」に相当している。
　引用発明の「（Ｅ）硼酸亜鉛であるＺＩＮＣ　ＢＯＲＡＴＥ２３３５」（以下「（Ｅ）成分」ともいう。）は、「難燃効率を効果的に発揮させるうえで平均粒径１０μ以下のものが好ましく用いられる」（摘示イ．）との記載からみて、その平均粒径は、本願発明で特定する「平均粒子直径が１ｎｍ〜２０μｍ」と重複一致している。よって、引用発明の（Ｅ）成分は、本願発明の「Ｄ．亜鉛化合物として、平均粒子直径が１ｎｍ〜２０μｍのホウ酸亜鉛」に相当している。
　引用発明の「（Ｄ）ポリテトラフルオロエチレン」（以下「（Ｄ）成分」ともいう。）は、本願発明の「Ｅ．滑剤、離型剤、核剤、帯電防止剤、安定剤、着色剤、顔料、難燃剤およびフッ素化ポリオレフィンからなる群から選択される少なくとも１つの任意の常套の添加剤」のうち、「フッ素化ポリオレフィン」に相当している。
　引用発明の「（Ｆ）リン酸エステル」（（以下「（Ｆ）成分」ともいう。））は、難燃性を向上させるために添加されるものである（摘示ウ．）から、本願発明の「Ｅ．滑剤、離型剤、核剤、帯電防止剤、安定剤、着色剤、顔料、難燃剤およびフッ素化ポリオレフィンからなる群から選択される少なくとも１つの任意の常套の添加剤」のうち「難燃剤」に相当している。
　引用発明の「熱可塑性樹脂組成物」は、摘示エ．からみて、溶融成形されて、樹脂成形品となり用いられるものであるから、本願発明の「熱可塑性成形用組成物」に相当している。
　引用発明の（Ａ）成分　７５重量部、（Ｃ）成分　１０重量部、（Ｂ）成分　１５重量部、（Ｅ）成分　１０重量部は、それぞれ、本願発明の「Ａ．芳香族ポリカーボネート４０〜９８質量部」、「Ｂ．ビニルコポリマー１〜４０質量部」、「Ｃ．グラフトポリマー０．５〜６０質量部」、「Ｄ．亜鉛化合物として、ホウ酸亜鉛０．１〜３０質量部」に相当する。そして、引用発明の熱可塑性樹脂組成物は、（Ａ）成分、（Ｂ）成分、（Ｃ）成分、（Ｄ）成分、（Ｅ）成分、及び（Ｆ）成分のみからなる熱可塑性樹脂組成物である。
　したがって、本願発明と引用発明とは、
「Ａ．芳香族ポリカーボネート４０〜９８質量部、
　Ｂ．ビニルコポリマー１〜４０質量部、
　Ｃ．グラフトポリマー０．５〜６０質量部、
　Ｄ．亜鉛化合物として、平均粒子直径が１ｎｍ〜２０μｍのホウ酸亜鉛０．１〜３０質量部、および
　Ｅ．滑剤、離型剤、核剤、帯電防止剤、安定剤、着色剤、顔料、難燃剤およびフッ素化ポリオレフィンからなる群から選択される少なくとも１つの任意の常套の添加剤
のみからなる熱可塑性成形用組成物であって、
　　該グラフトポリマーが、
　　　スチレン、α−メチルスチレン、ハロゲンまたはアルキルにより核置換されたスチレン、Ｃ１−Ｃ８アルキルメタクリレート、Ｃ１−Ｃ８アルキルアクリレート、あるいはこれらの化合物の混合物５０〜９５質量部と、
　　　アクリロニトリル、メタクリロニトリル、Ｃ１−Ｃ８アルキルメタクリレート、Ｃ１−Ｃ８アルキルアクリレート、無水マレイン酸、Ｃ１−Ｃ４アルキルまたはフェニルによりＮ−置換されたマレイミド、あるいはこれらの化合物の混合物５〜５０質量部との混合物５〜９５質量部と、
　　　−１０℃未満のガラス転移温度を有するゴム５〜９５質量部との共重合によって調製される、
熱可塑性成形用組成物。」
である点で一致しており、相違点はない。
　
５．まとめ
　以上のとおり、本願発明は、引用文献に記載された発明であり、特許法第２９条第１項第３号に該当し、特許を受けることができない。
　
第５．審判請求人の主張について
　審判請求人は、平成２４年９月１４日提出の審判請求書において、
「引用文献１に開示の発明は、成分（Ａ）〜（Ｆ）、なかでもフッ素系樹脂（Ｄ）、硼酸金属塩（Ｅ）、特定のリン酸エステル化合物（Ｆ）（特に式（Ｉ）のリン酸エステル化合物）を必須の成分として含む難燃性に優れた熱可塑性樹脂組成物に関するものです（引用文献１の請求項１、第［０００８］段落）」（第６頁第１６−１９行）と述べ、「・・・本願の補正後の請求項１に記載の成分Ａ〜Ｅのみを規定の量で含み、なおかつ、優れた機械的性質と自然色調（黄色度指数ＹＩ）の両方を有する組成物は、難燃性組成物を開示する引用文献１、２には全く開示も教示もされていない・・・」と主張する（第６頁第２４行−末行）。
　しかし、本件補正後の請求項１に係る発明（本願発明）が、「Ｅ．・・・難燃剤およびフッ素化ポリオレフィンからなる群から選択される少なくとも１つの任意の常套の添加剤」を含むものであり、引用発明の（Ｄ）成分であるフッ素系樹脂及び（Ｆ）成分であるリン酸エステル化合物が、それぞれ、本願発明の「フッ素化ポリオレフィン」及び「難燃剤」に相当することは、上記４．で検討したとおりであるから、本願発明の組成物は、引用発明と同一である。
　したがって、審判請求人の主張は採用できない。
　
第６．むすび
　以上のとおりであるから、本願請求項１に係る発明についての平成２３年３月３１日付け拒絶理由通知書における理由１は妥当なものである。
　したがって、原査定における他の理由及び他の請求項に係る発明について検討するまでもなく、本願はこの理由により拒絶すべきものである。
　よって、結論のとおり審決する。